【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
空気極、燃料極、電解質、バスバー、バイアパッド、シール材及び絶縁に足る量の絶縁性組成材を有する固体酸化物燃料電池において、前記絶縁性組成材が、前記バスバー及び／または前記バイアパッドに近接し、及び／または前記電解質の部分領域に存在し、前記絶縁性組成材が前記空気極と前記電解質の間には実質的に配されていないことを特徴とする固体酸化物燃料電池。
【請求項２】
空気極、燃料極、電解質、バスバー、バイアパッド、シール材及び絶縁に足る量の絶縁性組成材を有する固体酸化物燃料電池において、前記絶縁性組成材が、前記バスバー及び／または前記バイアパッドに近接し、及び／または前記電解質の部分領域に存在し、前記絶縁性組成材が、ジルコン酸ランタン、ジルコン酸ストロンチウム、ジルコン酸希土類、またはジルコン酸アルカリ土類ではないことを特徴とする固体酸化物燃料電池。
【請求項３】
空気極、燃料極、電解質、バスバー、バイアパッド、シール材及び絶縁に足る量の絶縁性組成材を有する固体酸化物燃料電池において、前記絶縁性組成材が、
（ｉ）  パイロクロア（黄緑石）または歪パイロクロア、
（ii）  ペロブスカイト、歪ペロブスカイト、ペロブスカイト超構造または交互配置ペロブスカイト様構造、
（iii） ホタル石、歪ホタル石、類ホタル石、アニオン欠陥ホタル石、シーライト（灰重石）、フェルグソン石またはホタル石関連ＡＢＯ４化合物、
（iv）  スピネル、スピネル誘導体構造または逆スピネル、
（ｖ）  岩塩構造、
（vi）  チタン鉄鉱、
（vii） 擬ブルッカイト（板チタン石） Ａ２ＢＯ５、
（viii）ＲｅＯ３様ブロックに基づく化学量論的構造、
（ix）  ＲｅＯ３様ブロックに基づく青銅構造または正方晶青銅構造、
（ｘ）  ルチル、
（xi）  ＡＢ２Ｏ６のトリルチル結晶構造またはコルンブ石結晶構造、
（xii） 立方晶希土類（ｃ-Ｍ２Ｏ３）構造、または
（xiii）コランダム、
あるいは、これらの混合物またはこれらの固溶体、
の結晶構造タイプの、結晶構造族、超晶族、誘導体構造または超構造を有する、１つ以上の絶縁性酸化物セラミックを含み、
前記絶縁性組成材が、前記バスバー及び／または前記バイアパッドに近接し、及び／または前記電解質の部分領域に存在する、
ことを特徴とする固体酸化物燃料電池。
【請求項４】
前記絶縁性組成材が、
（ｉ）  前記バスバー及び前記バイアパッドに近接している、あるいは前記バスバー及び／または前記バイアパッドに接している、及び／または
（ii）  前記電解質に接している、及び／または
（iii） 前記バスバー及び前記電解質に接している、及び／または
（iv）  前記バイアパッド及び前記電解質に接している、及び／または
（ｖ）  ２つ以上の前記バイアパッド及び前記電解質に接している、及び／または
（vi）  ２つ以上の前記バイアパッド及び前記電解質に接している連続層である、及び／または
（vii） 前記電解質の部分領域に存在する、及び／または
（viii）前記電解質の部分領域において厚さの一部にかけて存在する、及び／または
（ix）  前記電解質の部分領域において全厚にわたり存在する、及び／または
（ｘ）  前記電解質の部分領域に存在し、少なくとも１つの個領域に存在する、
ことを特徴とする請求項３に記載の固体酸化物燃料電池。
【請求項５】
前記絶縁性組成材が、
（Ｉ）  前記電解質の部分領域に存在し、（ｉ）前記シール材に近接しているかまたは（ii）前記シール材に接している、または
（II）  前記電解質の部分領域に存在し、（ｉ）前記シール材に接していない、及び／または（ii）電極と前記シール材の間にある、
ことを特徴とする請求項３に記載の固体酸化物燃料電池。
【請求項６】
前記絶縁性酸化物セラミックが、
（ｉ）
（１）価数がＡ３＋２Ｂ４＋２Ｏ７のＡ２Ｂ２Ｏ７，ここで
Ａ３＋は、Ｓｃ，Ｙ，Ｌａ，Ｎｄ，Ｅｕ，Ｇｄ，または
その他の＋３価ランタニド，
Ｂ４＋は、Ｚｒ，Ｔｉ，Ｈｆ，またはＳｎ，
あるいは
（２）価数がＡ２＋２Ｂ５＋２Ｏ７のＡ２Ｂ２Ｏ７，ここで
Ａ２＋は、Ｃａ，Ｓｒ，Ｚｎ，またはＢａ，
Ｂ５＋は、Ｎｂ，Ｔａ，またはＶ，
の化学式にしたがうパイロクロア結晶構造または歪パイロクロア結晶構造；
（ii）  化学式ＡＢＯ３にしたがい：
（１）価数がＡ２＋Ｂ４＋Ｏ３，ここで
Ａ２＋は、Ｍｇ，Ｃａ，Ｓｒ，またはＢａ，及び
Ｂ４＋は、Ｔｉ，Ｚｒ，Ｈｆ，またはＳｎ，
（２）価数がＡ３＋Ｂ３＋Ｏ３，ここで
Ａ３＋は、Ｓｃ，Ｙ，Ｌａ，または＋３価ランタニド，及び
Ｂ３＋は、Ａｌ，Ｇａ，Ｃｒ，Ｓｃ，Ｖ，またはＹ，
（３）価数がＡ２＋（Ｂ３＋０.５Ｂ５＋０.５）Ｏ３，ここで
Ａ２＋は、Ｃａ，Ｓｒ，またはＢａ， 
Ｂ３＋は、Ａｌ，Ｃｒ，Ｇａ，Ｓｃ，Ｙ，Ｌａ，Ｃｅ，または
その他の＋３価ランタニド，
Ｂ５＋は、Ｖ，Ｎｂ，Ｔａ，またはＳｂ，
（４）価数がＡ２＋（Ｂ２＋０.３３Ｂ５＋０.６７）Ｏ３，ここで
Ａ２＋は、Ｃａ，Ｓｒ，またはＢａ，
Ｂ２＋は、Ｍｇ，Ｃａ，Ｃｄ，Ｎｉ，またはＺｎ，
Ｂ５＋は、Ｎｂ，Ｔａ，またはＳｂ，
（５）価数がＡ２＋（Ｂ２＋０.５Ｂ６＋０.５）Ｏ３，ここで
Ａ２＋は、Ｃａ，Ｓｒ，またはＢａ，
Ｂ２＋は、Ｍｇ，Ｃａ，Ｓｒ，Ｂａ，Ｃｄ，Ｎｉ，またはＺｎ，
Ｂ６＋は、Ｍｏ，Ｗ，またはＲｅ，
（６）価数がＡ３＋０.３３Ｂ５＋Ｏ３，ここで
Ａ３＋は、Ｙ，Ｌａ，Ｃｅ，Ｐｒ，Ｎｄ，Ｓｍ，Ｇｄ，Ｄｙ，Ｈｏ，
またはＥｒ，
Ｂ５＋は、ＮｂまたはＴａ，
あるいは
（７）価数がＡ３＋（Ｂ２＋０.５Ｂ４＋０.５）Ｏ３，ここで
Ａ３＋は、Ｌａ，またはランタニド，
Ｂ２＋は、Ｍｇ，及び
Ｂ４＋は、Ｔｉ，
交互配置Ｂｉ２Ｏ２，または
ペロブスカイト様構造、
のペロブスカイト、歪ペロブスカイト結晶構造、ペロブスカイト超構造；
（iii）
（１）Ａ１−ｘ−ｙＢｘＣｙＯｚのホタル石または歪ホタル石，ここで
Ａは、Ｚｒ，ＨｆまたはＣｅ，
Ｂは、Ｍｇ，Ｃａ，Ｙ，Ｓｃまたは希土類，
Ｃは、Ｖ，ＮｂまたはＴａ，であり
ｘ＜１，ｙ＜１，ｘ＋ｙ＜１，であって、
ｚはＢ及びＣの価数に依存し、
Ｂが２＋であれば、ｚ＝２＋０.５ｙ−ｘ，
Ｂが３＋であれば、ｚ＝２＋０.５ｙ−０.５ｘ，
（２）Ａ１−ｘ−ｙＢｘＣｙＯｚの類ホタル石化合物，ここで
Ａは、Ｚｒ，ＨｆまたはＣｅ，
Ｂは、ＭｇまたはＣａ，及び
Ｃは、ＷまたはＭｏ，であり
ｘ＜１，ｙ＜１，ｘ＋ｙ＜１，ｚ＝２＋ｙ−ｘ，
（３）ＡＢＯ４のシーライト型構造，ここで
ＡはＭｇまたはＣａ，及び
ＢはＷまたはＭｏ，
（４）ＭIIIＮｂＯ４，ＭIIIＴａＯ４またはＭIIIＶＯ４，ここで
ＭIIIは、＋３価の金属，
または、化学式がＡＢＯ４，ここで
Ａは、Ｙまたは希土類，及び
Ｂは、Ｎｂ，ＴａまたはＶ，
のフェルグソン石型構造，
（５）アニオン欠陥ホタル石，または
（６）価数がＡ２＋Ｂ６＋Ｏ４またはＡ３＋Ｂ５＋Ｏ４のホタル石関連ＡＢＯ４化合物，ここで
Ａ２＋は、ＣａまたはＢａ，
Ｂ６＋は、Ｃｒ，
Ａ３＋は、Ｃｒ，及び
Ｂ５＋は、Ｎｂ；
（iv）
（１）ＡＢ２Ｏ４のスピネル構造またはスピネル誘導体構造，ここで
Ａは、Ｍａ，Ｎｉ，Ｚｎ，Ｃｏ，ＦｅまたはＭｎ，及び
Ｂは、Ａｌ，Ｇａ，ＣｒまたはＦｅ，
（２）Ａ３Ｂ３２Ｏ５１，ここで
Ａは、Ｃａ，ＢａまたはＳｒ，及び
Ｂは、Ａｌ，
または
（３）Ａ２ＢＯ４の逆スピネル，ここで
Ａは、ＭｇまたはＺｎ，及び
Ｂは、ＴｉまたはＳｎ；
（ｖ）  岩塩構造ＡＯ，ここで
Ａは、Ｍｇ，Ｃａ，Ｓｒ，ＢａまたはＮｉ；
（vi）  化学式がＡＢＯ３のチタン鉄鉱，ここで
Ａは、Ｎｉ，Ｃｏ，ＭｎまたはＦｅ，及び
Ｂは、Ｔｉ， 
あるいは、ゲーキーライト，ここで
Ａは、Ｍｇ，及び
Ｂは、Ｔｉ；
（vii） 化学式がＡ２ＢＯ５の擬ブルッカイト結晶構造，ここで
Ａは、ＡｌまたはＦｅ，
Ｂは、Ｔｉ；
（viii）ＲｅＯ３様ブロックに基づく正方晶青銅構造，
または、Ｎｂ２Ｏ５-ＷＯ３混晶；
（ix）  価数がＡ２＋Ｂ５＋２Ｏ６の正方晶青銅構造，ここで
Ａ２＋は、ＳｒまたはＢａ，及び
Ｂ５＋は、ＮｂまたはＴａ，
あるいは、
超構造Ａ２＋５Ｂ５＋１０Ｏ３０，Ａ２＋６Ｂ４＋２Ｂ５＋８Ｏ３０，
または、Ａ２＋５Ｂ３＋Ｂ４＋３Ｂ５＋７Ｏ３０，ここで
Ａ２＋は、Ｃａ，ＳｒまたはＢａ，
Ｂ３＋は、Ｌａまたはランタニド，
Ｂ４＋は、Ｔｉ，及び
Ｂ５＋は、ＮｂまたはＴａ；
（ｘ）  ＡＯ２のルチル構造，ここで
Ａは、Ｔｉ，ＳｎまたはＭｎ；
（xi）  ＡＢ２Ｏ６のトリルチル結晶構造，ここで
Ａは、Ｍｇ，ＣｒまたはＶ，
Ｂは、Ｔａ，ＷまたはＳｂ，
または、ＣａＴａ２Ｏ６；
（xii） 立方晶希土類（ｃ-Ｍ２Ｏ３）構造のＡ２Ｏ３，ここで
Ａは、Ｙまたは希土類；
（xiii）コランダム構造のＡ２Ｏ３，ここで
Ａは、Ａｌ，ＧａまたはＣｒ，
または、ＡＢＯ３，ここで
Ａは、Ｎｉ，及び
Ｂは、Ｃｒ；
あるいは、これらの混合物またはこれらの固溶体；
の内の１つ以上を含むことを特徴とする請求項３に記載の固体酸化物燃料電池。
【請求項７】
前記絶縁性酸化物セラミックが、
（ｉ）  Ｌａ２Ｚｒ２Ｏ７，Ｙ２Ｚｒ２Ｏ７，Ｎｄ２Ｚｒ２Ｏ７，Ｇｄ２Ｚｒ２Ｏ７，
Ｅｒ２Ｚｒ２Ｏ７，Ｌａ２Ｈｆ２Ｏ７，Ｙ２Ｈｆ２Ｏ７，Ｎｄ２Ｈｆ２Ｏ７，
Ｇｄ２Ｈｆ２Ｏ７，Ｅｒ２Ｈｆ２Ｏ７，Ｌａ２Ｓｎ２Ｏ７，Ｙ２Ｓｎ２Ｏ７，
Ｎｄ２Ｓｎ２Ｏ７，Ｇｄ２Ｓｎ２Ｏ７またはＥｒ２Ｓｎ２Ｏ７，の
パイロクロア結晶構造または歪パイロクロア結晶構造；
（ii）  ＳｒＺｒＯ３，ＢａＺｒＯ３，ＳｒＨｆＯ３，ＢａＨｆＯ３，
ＳｒＳｎＯ３，ＢａＳｎＯ３，ＢａＴｉＯ３またはＳｒＴｉＯ３，の
ペロブスカイト、歪ペロブスカイト結晶構造、ペロブスカイト超構造
または交互配置ペロブスカイト様構造；
（iii） Ａ１−ｘ−ｙＢｘＣｙＯｚのホタル石、歪ホタル石，ここで
Ａは、Ｚｒ，ＨｆまたはＣｅ，
Ｂは、Ｍｇ，Ｃａ，Ｙ，Ｓｃ，または希土類，及び
Ｃは、Ｖ，Ｎｂ，またはＴａ，であり
ｘ＜１，ｙ＜１，ｘ＋ｙ＜１，ｙ/ｘ＞０.５，であって、
ｚはＢ及びＣの価数に依存し、
Ｂが２＋であれば、ｚ＝２＋０.５ｙ−ｘ，
Ｂが３＋であれば、ｚ＝２＋０.５ｙ−０.５ｘ，
Ａ１−ｘ−ｙＢｘＣｙＯｚの類ホタル石化合物，ここで
Ａは、Ｚｒ，ＨｆまたはＣｅ，
Ｂは、ＭｇまたはＣａ，及び
Ｃは、ＷまたはＭｏ，であり
ｘ＜１，ｙ＜１，ｘ＋ｙ＜１，ｙ/ｘ＞０.５，ｚ＝２＋ｙ−ｘ、
ＡＢＯ４のシーライト型構造，ここで
Ａは、ＭｇまたはＣａ，
Ｂは、ＷまたはＭｏ，
ＭIIIＮｂＯ４，ＭIIIＴａＯ４またはＭIIIＶＯ４，あるいは
化学式がＡＢＯ４，ここで
Ａは、Ｙまたは希土類，及び
Ｂは、Ｎｂ，ＴａまたはＶ，の
フェルグソン石型構造；
（iv）  ＭｇＡｌ２Ｏ４，ＺｎＡｌ２Ｏ４，ＭｎＡｌ２Ｏ４，ＣｏＡｌ２Ｏ４，の
スピネルまたはスピネル誘導体構造；
（ｖ）  ＭｇＯ，ＣａＯ，ＳｒＯまたはＮａＯ，の
岩塩構造；
（vi）  ＡＯ２のルチル構造，ここで
Ａは、ＴｉまたはＳｎ；
あるいは、これらの混合物またはこれらの固溶体；
の内の１つ以上を含むことを特徴とする請求項３に記載の固体酸化物燃料電池。
【請求項８】
前記電解質が前記燃料極と前記空気極の間に配され、１つの単燃料電池セルの前記燃料極が別の単燃料電池セルの空気極に前記燃料極のバイアパッド及び前記空気極のバイアパッドによって電気的に接続され、前記バイアパッドは前記電解質を貫通するバイア充填材によって電気的に相互接続され、前記バスバーが前記電解質のそれぞれの端において電極に電気的に接続され、前記シール材が前記電解質と、前記シール材に接する、フレームの間に配されることを特徴とする請求項３に記載の固体酸化物燃料電池。
【請求項９】
空気極、燃料極、電解質、バスバー、バイアパッド、フレーム、シール材及び絶縁に足る量の絶縁性組成材を有する固体酸化物燃料電池において、前記絶縁性組成材が、
（ｉ）  パイロクロアまたは歪パイロクロア、
（ii）  ペロブスカイト、歪ペロブスカイト、ペロブスカイト超構造、
または交互配置ペロブスカイト様構造、
（iii） ホタル石、歪ホタル石、類ホタル石、アニオン欠陥ホタル石、
シーライト、フェルグソン石、
またはホタル石関連ＡＢＯ４化合物、
（iv）  チタン鉄鉱、
（ｖ）  擬ブルッカイトＡ２ＢＯ５、
（vi）  ＲｅＯ３様ブロックに基づく化学量論的構造、
（vii） ＲｅＯ３様ブロックに基づく青銅構造または正方晶青銅構造、
（viii）ルチル、
（ix）  ＡＢ２Ｏ６のトリルチル結晶構造またはコルンブ石結晶構造、
または
（ｘ）  立方晶希土類（ｃ-Ｍ２Ｏ３）構造、
あるいは、これらの混合物またはこれらの固溶体、
の結晶構造タイプの、結晶構造族、超晶族、誘導体構造または超構造を有する，１つ以上の絶縁性酸化物セラミックを含むことを特徴とする固体酸化物燃料電池。
【請求項１０】
前記絶縁性組成物が、（ｉ）前記フレームと隣り合い、前記フレームに接し、及び／または（ii）前記フレームと前記シール材の間に配され、前記シール材が前記絶縁性組成材と前記電解質の間に配されることを特徴とする請求項９に記載の固体酸化物燃料電池。
【請求項１１】
前記絶縁性酸化物セラミックが、
（ｉ）
（１）価数がＡ３＋２Ｂ４＋２Ｏ７のＡ２Ｂ２Ｏ７，ここで
Ａ３＋は、Ｓｃ，Ｙ，Ｌａ，Ｎｄ，Ｅｕ，Ｇｄ，または
その他の＋３価ランタニド，
Ｂ４＋は、Ｚｒ，Ｔｉ，Ｈｆ，またはＳｎ，
あるいは
（２）価数がＡ２＋２Ｂ５＋２Ｏ７のＡ２Ｂ２Ｏ７，ここで
Ａ２＋は、Ｃａ，Ｓｒ，Ｚｎ，またはＢａ，及び
Ｂ５＋は、Ｎｂ，Ｔａ，またはＶ，
の化学式にしたがうパイロクロア結晶構造または歪パイロクロア結晶構造；
（ii）  化学式ＡＢＯ３にしたがい：
（１）価数がＡ２＋Ｂ４＋Ｏ３，ここで
Ａ２＋は、Ｍｇ，Ｃａ，Ｓｒ，またはＢａ，及び
Ｂ４＋は、Ｔｉ，Ｚｒ，Ｈｆ，またはＳｎ，
（２）価数がＡ３＋Ｂ３＋Ｏ３，ここで
Ａ３＋は、Ｓｃ，Ｙ，Ｌａ，または＋３価ランタニド，及び
Ｂ３＋は、Ａｌ，Ｇａ，Ｃｒ，Ｓｃ，Ｖ，またはＹ，
（３）価数がＡ２＋（Ｂ３＋０.５Ｂ５＋０.５）Ｏ３，ここで
Ａ２＋は、Ｃａ，Ｓｒ，またはＢａ， 
Ｂ３＋は、Ａｌ，Ｃｒ，Ｇａ，Ｓｃ，Ｙ，Ｌａ，Ｃｅ，または
その他の＋３価ランタニド，
Ｂ５＋は、Ｖ，Ｎｂ，Ｔａ，またはＳｂ，
（４）価数がＡ２＋（Ｂ２＋０.３３Ｂ５＋０.６７）Ｏ３，ここで
Ａ２＋は、Ｃａ，Ｓｒ，またはＢａ，
Ｂ２＋は、Ｍｇ，Ｃａ，Ｃｄ，Ｎｉ，またはＺｎ，
Ｂ５＋は、Ｎｂ，Ｔａ，またはＳｂ，
（５）価数がＡ２＋（Ｂ２＋０.５Ｂ６＋０.５）Ｏ３，ここで
Ａ２＋は、Ｃａ，Ｓｒ，またはＢａ，
Ｂ２＋は、Ｍｇ，Ｃａ，Ｓｒ，Ｂａ，Ｃｄ，Ｎｉ，またはＺｎ，
Ｂ６＋は、Ｍｏ，Ｗ，またはＲｅ，
（６）価数がＡ３＋０.３３Ｂ５＋Ｏ３，ここで
Ａ３＋は、Ｙ，Ｌａ，Ｃｅ，Ｐｒ，Ｎｄ，Ｓｍ，Ｇｄ，Ｄｙ，Ｈｏ，
またはＥｒ，
Ｂ５＋は、ＮｂまたはＴａ，
あるいは
（７）価数がＡ３＋（Ｂ２＋０.５Ｂ４＋０.５）Ｏ３，ここで
Ａ３＋は、Ｌａ，またはランタニド，
Ｂ２＋は、Ｍｇ，及び
Ｂ４＋は、Ｔｉ，
交互配置Ｂｉ２Ｏ２，または
ペロブスカイト様構造、
のペロブスカイト、歪ペロブスカイト結晶構造、ペロブスカイト超構造；
（iii）
（１）Ａ１−ｘ−ｙＢｘＣｙＯｚのホタル石または歪ホタル石，ここで
Ａは、Ｚｒ，ＨｆまたはＣｅ，
Ｂは、Ｍｇ，Ｃａ，Ｙ，Ｓｃまたは希土類，及び
Ｃは、Ｖ，ＮｂまたはＴａ，であり
ｘ＜１，ｙ＜１，ｘ＋ｙ＜１，であって、
ｚはＢ及びＣの価数に依存し、
Ｂが２＋であれば、ｚ＝２＋０.５ｙ−ｘ，
Ｂが３＋であれば、ｚ＝２＋０.５ｙ−０.５ｘ，
（２）Ａ１−ｘ−ｙＢｘＣｙＯｚの類ホタル石化合物，ここで
Ａは、Ｚｒ，ＨｆまたはＣｅ，
Ｂは、ＭｇまたはＣａ，及び
Ｃは、ＷまたはＭｏ，であり
ｘ＜１，ｙ＜１，ｘ＋ｙ＜１，ｚ＝２＋ｙ−ｘ，
（３）ＡＢＯ４のシーライト型構造，ここで
ＡはＭｇまたはＣａ，及び
ＢはＷまたはＭｏ，
（４）ＭIIIＮｂＯ４，ＭIIIＴａＯ４またはＭIIIＶＯ４，ここで
ＭIIIは、＋３価の金属，
または、化学式がＡＢＯ４，ここで
Ａは、Ｙまたは希土類，及び
Ｂは、Ｎｂ，ＴａまたはＶ，
のフェルグソン石型構造，
（５）アニオン欠陥ホタル石，
あるいは
（６）価数がＡ２＋Ｂ６＋Ｏ４またはＡ３＋Ｂ５＋Ｏ４のホタル石関連ＡＢＯ４化合物，ここで
Ａ２＋は、ＣａまたはＢａ，
Ｂ６＋は、Ｃｒ，
Ａ３＋は、Ｃｒ，及び
Ｂ５＋は、Ｎｂ；
（iv）  化学式がＡＢＯ３のチタン鉄鉱，ここで
Ａは、Ｎｉ，Ｃｏ，ＭｎまたはＦｅ，及び
Ｂは、Ｔｉ，
あるいは、ゲーキーライト，ここで
Ａは、Ｍｇ，及び
Ｂは、Ｔｉ；
（ｖ）  化学式がＡ２ＢＯ５の擬ブルッカイト結晶構造，ここで
Ａは、ＡｌまたはＦｅ，
Ｂは、Ｔｉ；
（vi）  ＲｅＯ３様ブロックに基づく正方晶青銅構造，
あるいは、Ｎｂ２Ｏ５-ＷＯ３混晶；
（vii） 価数がＡ２＋Ｂ５＋２Ｏ６の正方晶青銅構造，ここで
Ａ２＋は、ＳｒまたはＢａ，及び
Ｂ５＋は、ＮｂまたはＴａ，
あるいは、超構造Ａ２＋５Ｂ５＋１０Ｏ３０，Ａ２＋６Ｂ４＋２Ｂ５＋８Ｏ３０，
または、Ａ２＋５Ｂ３＋Ｂ４＋３Ｂ５＋７Ｏ３０，ここで
Ａ２＋は、Ｃａ，ＳｒまたはＢａ，
Ｂ３＋は、Ｌａまたはランタニド，
Ｂ４＋は、Ｔｉ，及び
Ｂ５＋は、ＮｂまたはＴａ；
（viii）ＡＯ２のルチル構造，ここで
Ａは、Ｔｉ，ＳｎまたはＭｎ；
（ix）  ＡＢ２Ｏ６のトリルチル結晶構造，ここで
Ａは、Ｍｇ，ＣｒまたはＶ，及び
Ｂは、Ｔａ，ＷまたはＳｂ，
または、ＣａＴａ２Ｏ６；
（ｘ）  立方晶希土類（ｃ-Ｍ２Ｏ３）構造のＡ２Ｏ３，ここで
Ａは、Ｙまたは希土類；
あるいは、これらの混合物またはこれらの固溶体；
の内の１つ以上を含むことを特徴とする請求項９に記載の固体酸化物燃料電池。
【請求項１２】
前記絶縁性酸化物セラミックが、
（ｉ）  Ｌａ２Ｚｒ２Ｏ７，Ｙ２Ｚｒ２Ｏ７，Ｎｄ２Ｚｒ２Ｏ７，Ｇｄ２Ｚｒ２Ｏ７，
Ｅｒ２Ｚｒ２Ｏ７，Ｌａ２Ｈｆ２Ｏ７，Ｙ２Ｈｆ２Ｏ７，Ｎｄ２Ｈｆ２Ｏ７，
Ｇｄ２Ｈｆ２Ｏ７，Ｅｒ２Ｈｆ２Ｏ７，Ｌａ２Ｓｎ２Ｏ７，Ｙ２Ｓｎ２Ｏ７，
Ｎｄ２Ｓｎ２Ｏ７，Ｇｄ２Ｓｎ２Ｏ７またはＥｒ２Ｓｎ２Ｏ７，の
パイロクロアまたは歪パイロクロア結晶構造；
（ii）  ＳｒＺｒＯ３，ＢａＺｒＯ３，ＳｒＨｆＯ３，ＢａＨｆＯ３，
ＳｒＳｎＯ３，ＢａＳｎＯ３，ＢａＴｉＯ３またはＳｒＴｉＯ３，の
ペロブスカイト、歪ペロブスカイト結晶構造、ペロブスカイト超構造
または交互配置ペロブスカイト様構造；
（iii） Ａ１−ｘ−ｙＢｘＣｙＯｚのホタル石、歪ホタル石，ここで
Ａは、Ｚｒ，ＨｆまたはＣｅ，
Ｂは、Ｍｇ，Ｃａ，Ｙ，Ｓｃまたは希土類，及び
Ｃは、Ｖ，ＮｂまたはＴａ，であり
ｘ＜１，ｙ＜１，ｘ＋ｙ＜１，ｙ/ｘ＞０.５，であって、
ｚはＢ及びＣの価数に依存し、
Ｂが２＋であれば、ｚ＝２＋０.５ｙ−ｘ，
Ｂが３＋であれば、ｚ＝２＋０.５ｙ−０.５ｘ，
Ａ１−ｘ−ｙＢｘＣｙＯｚの類ホタル石化合物，ここで
Ａは、Ｚｒ，ＨｆまたはＣｅ，
Ｂは、ＭｇまたはＣａ，及び
Ｃは、ＷまたはＭｏ，であり
ｘ＜１，ｙ＜１，ｘ＋ｙ＜１，ｙ/ｘ＞０.５，ｚ＝２＋ｙ−ｘ、
ＡＢＯ４のシーライト型構造，ここで
Ａは、ＭｇまたはＣａ，
Ｂは、ＷまたはＭｏ，
ＭIIIＮｂＯ４，ＭIIIＴａＯ４またはＭIIIＶＯ４，あるいは
化学式がＡＢＯ４，ここで
Ａは、Ｙまたは希土類，及び
Ｂは、Ｎｂ，ＴａまたはＶ，の
フェルグソン石型構造；
または
（iv）  ＡＯ２のルチル構造，ここで
Ａは、ＴｉまたはＳｎ；
あるいは、これらの混合物またはこれらの固溶体；
の内の１つ以上を含むことを特徴とする請求項９に記載の固体酸化物燃料電池。
【請求項１３】
前記絶縁性酸化物セラミックがイットリア安定化ジルコニアまたはジルコン酸ランタンではないことを特徴とする請求項９に記載の固体酸化物燃料電池。
【請求項１４】
前記１つ以上の絶縁性酸化物セラミックが、
（ｉ）  ペロブスカイト、歪ペロブスカイト、ペロブスカイト超構造、
または交互配置ペロブスカイト様構造、
（ii）  ホタル石、歪ホタル石、類ホタル石、アニオン欠陥ホタル石、
シーライト、フェルグソン石、
またはホタル石関連ＡＢＯ４化合物、
（iii） チタン鉄鉱、
（iv）  擬ブルッカイトＡ２ＢＯ５、
（ｖ）  ＲｅＯ３様ブロックに基づく化学量論的構造、
（vi）  ＲｅＯ３様ブロックに基づく青銅構造または正方晶青銅構造、
（vii） ルチル、
（viii）ＡＢ２Ｏ６のトリルチル結晶構造またはコルンブ石結晶構造、
または
（ix）  立方晶希土類（ｃ-Ｍ２Ｏ３）構造、
あるいは、これらの混合物またはこれらの固溶体、
の結晶構造タイプの、結晶構造族、超晶族、誘導体構造または超構造を有することを特徴とする請求項９に記載の固体酸化物燃料電池。
【請求項１５】
前記電解質が前記燃料極と前記空気極の間に配され、１つの単燃料電池セルの前記燃料極が別の単燃料電池セルの空気極に前記燃料極のバイアパッド及び前記空気極のバイアパッドによって電気的に接続され、前記バイアパッドが前記電解質を貫通するバイア充填材によって電気的に相互接続され、前記バスバーが前記電解質のそれぞれの端において電極に電気的に接続され、前記シール材が前記電解質と、前記シール材に接する、フレームの間に配されることを特徴とする請求項９に記載の固体酸化物燃料電池。